기계 교반기 , 냉각관 , 적가 깔대 기 , 질소 가스 도입 관 을 구비 한 1 ℓ 의 4 구 플라스크 에 합성 예 6 에서 제조 한 디 글 리시 딜 에테르 ( diglycidyl ethers ) 100 g 를 투입 하 고 150 도 에서 210 도 까지 2 시간 동안 천천히 온도 를 올렸 다 . 그 후 9 , 9 - 비스 ( 히드록실 페닐 ) 플로린 ( 9 , 9 - bis ( hydroxyphenyl ) fluorene ) 126 g 를 천천히 투입 하 여 디 글 리시 딜 에테르 ( diglycidyl ethers ) 와 잘 교반 하 였 다 . 9 , 9 - 비스 ( 히드록실 페닐 ) 플로린 ( 9 , 9 - bis ( hydroxyphenyl ) fluorene ) 을 모두 투입 한 뒤 1 시간 정도 추가 교반 하 였 다 . 이 때 반응 촉매 로 는 P - 톨루엔 술폰산 ( p - toluene sulfonic acid ) 0 . 5 wt % 를 사용 하 였 다 . 이렇게 얻 은 트 라이머 ( Trimer ) 와 동 몰 의 디 글 리시 딜 에테르 ( diglycidyl ethers ) 를 반응 하 여 말단 에 에폭시 ( epoxy ) 를 갖 는 테트라 머 ( Tetramer ) 를 제조 하 였 다 .